(57)【要約】  （ａ）ビスフェノール系化合物と、（ｂ）アミノベンゼンスルホン酸及びアミノベンゼンスルホン酸誘導体からなる群より選ばれる少なくとも一種と、（ｃ）ホルムアルデヒド及びホルムアルデヒド誘導体からなる群より選ばれる少なくとも一種と、を反応させて得られ、前記（ａ）成分、前記（ｂ）成分及び前記（ｃ）成分の反応により得られると共にベンゾオキサジン環を有する構造単位の含有量が１５質量％以下である、ビスフェノール系樹脂。
2015156293.tif 000002
【特許請求の範囲】
【請求項１】
（ａ）ビスフェノール系化合物と、（ｂ）アミノベンゼンスルホン酸及びアミノベンゼンスルホン酸誘導体からなる群より選ばれる少なくとも一種と、（ｃ）ホルムアルデヒド及びホルムアルデヒド誘導体からなる群より選ばれる少なくとも一種と、を反応させて得られ、
前記（ａ）成分、前記（ｂ）成分及び前記（ｃ）成分の反応により得られると共にベンゾオキサジン環を有する構造単位の含有量が１５質量％以下である、ビスフェノール系樹脂。
【請求項２】
前記構造単位が下記一般式（Ｉ）で表される、請求項１に記載のビスフェノール系樹脂。
【化１】
2015156293.tif 000010
［式（Ｉ）中、Ｘ１は、２価の基を示し、Ｒ１１及びＲ１２は、それぞれ独立にアルカリ金属又は水素原子を示し、ｎ１は、１〜３の整数を示し、ベンゼン環を構成する炭素原子に直接結合している水素原子は、アルキル基又はメチロール基で置換されていてもよい。］
【請求項３】
重量平均分子量が３００００〜７００００である、請求項１又は２に記載のビスフェノール系樹脂。
【請求項４】
請求項１〜３のいずれか一項に記載のビスフェノール系樹脂を含有する、樹脂組成物。
【請求項５】
不揮発分含量が１０〜５０質量％である、請求項４に記載の樹脂組成物。
【請求項６】
請求項１〜３のいずれか一項に記載のビスフェノール系樹脂、又は、請求項４又は５に記載の樹脂組成物を用いて製造された、電極。
【請求項７】
請求項６に記載の電極を備える、鉛蓄電池。
【請求項８】
（ａ）ビスフェノール系化合物と、（ｂ）アミノベンゼンスルホン酸及びアミノベンゼンスルホン酸誘導体からなる群より選ばれる少なくとも一種と、（ｃ）ホルムアルデヒド及びホルムアルデヒド誘導体からなる群より選ばれる少なくとも一種と、を反応させてビスフェノール系樹脂を得る工程を備え、
前記（ａ）成分、前記（ｂ）成分及び前記（ｃ）成分の反応により得られると共にベンゾオキサジン環を有する構造単位の含有量が、前記ビスフェノール系樹脂の全質量を基準として１５質量％以下である、ビスフェノール系樹脂の製造方法。
【請求項９】
前記構造単位が下記一般式（Ｉ）で表される、請求項８に記載のビスフェノール系樹脂の製造方法。
【化２】
2015156293.tif 000011
［式（Ｉ）中、Ｘ１は、２価の基を示し、Ｒ１１及びＲ１２は、それぞれ独立にアルカリ金属又は水素原子を示し、ｎ１は、１〜３の整数を示し、ベンゼン環を構成する炭素原子に直接結合している水素原子は、アルキル基又はメチロール基で置換されていてもよい。］
【請求項１０】
前記（ｂ）成分の配合量が前記（ａ）成分１モルに対して０．５〜１．３モルであり、前記（ｃ）成分の配合量が前記（ａ）成分１モルに対してホルムアルデヒド換算で２〜３．５モルである、請求項８又は９に記載のビスフェノール系樹脂の製造方法。
【請求項１１】
請求項８〜１０のいずれか一項に記載のビスフェノール系樹脂の製造方法により得られたビスフェノール系樹脂を用いて電極を製造する工程を備える、電極の製造方法。
【請求項１２】
請求項１１に記載の電極の製造方法により電極を得る工程を備える、鉛蓄電池の製造方法。
【発明の詳細な説明】
【技術分野】
【０００１】
本発明は、ビスフェノール系樹脂、樹脂組成物、電極、鉛蓄電池及びこれらの製造方法に関する。
【背景技術】
【０００２】
自動車用鉛蓄電池は、エンジン始動用及び電装品の電力供給用として広汎に用いられている。近年、環境保護及び燃費改善の取り組みとして、車両の一時停止時にはエンジンを止め、発進時に再始動するアイドリング・ストップ・システム（以下、「ＩＳＳ」という）が実施され始めている。ＩＳＳにおいて使用される鉛蓄電池では、頻繁にエンジンの始動及び停止が繰り返されることにより、エンジン始動時の大電流放電回数が増え、電装品の使用と重なり放電負荷が多くなる。【０００３】
自動車用鉛蓄電池の充電は、オルタネータによる定電圧充電である。近年、充電中の水分解による電解液の減少を抑制することを目的として、オルタネータ電圧の設定値は低下してきている。また、近年では、このような低い充電電圧を採用することに加えて、発電制御システムと呼ばれる「走行中のオルタネータによる充電を、車両の走行状態及び鉛蓄電池の充電状態に応じて制御することにより、エンジン負荷を低減し、燃費向上及びＣＯ２削減を図る」方式も採用されている。このような方式では、鉛蓄電池の充電が行われにくく、満充電状態になりにくい。このような使用条件において鉛蓄電池は、充分に充電されず放電過多で使用されることが多くなる。【０００４】
鉛蓄電池の充電が完全に行われず、充電量の低い状態が継続すると、不活性の放電生成物である硫酸鉛が極板に蓄積する現象（サルフェーション）が起こる場合がある。このような状況では、活物質が還元されにくい（充電されにくい）状態であることから、サイクル特性等の電池性能が低下することが知られている。【０００５】
また、完全な充電が行われにくい場合には、鉛蓄電池内における極板の上部と下部の間で、電解液である希硫酸の濃淡差が生じる成層化現象が起こる。この場合、極板下部の希硫酸の濃度が高くなりサルフェーションが発生する。そのため、極板下部の反応性が低下し、極板上部だけが集中的に反応するようになる。その結果、活物質間の結びつきが弱くなる等の劣化が進み、極板上部において、活物質を支持する集電体（例えば集電体格子）から活物質が剥離して、サイクル特性等の電池性能が低下する。【０００６】
これに対し、サイクル特性等を向上させる手段として、下記特許文献１には、負極活物質と、フェノール類、アミノベンゼンスルホン酸及びホルムアルデヒドの縮合物とを用いて得られる鉛蓄電池用負極に関する技術が開示されている。
【先行技術文献】
【特許文献】
【０００７】
【特許文献１】国際公開第１９９７／３７３９３号
【発明の概要】
【発明が解決しようとする課題】
【０００８】
ところで、鉛蓄電池の電極を得るための材料に対しては、従来に比して保存安定性を向上させることが求められている。【０００９】
本発明は、前記事情を鑑みてなされたものであり、保存安定性に優れるビスフェノール系樹脂及びその製造方法を提供することを目的とする。また、本発明は、前記ビスフェノール系樹脂を含有する樹脂組成物を提供することを目的とする。さらに、本発明は、前記ビスフェノール系樹脂を用いて製造される電極及び鉛蓄電池、並びに、これらの製造方法を提供することを目的とする。
【課題を解決するための手段】
【００１０】
本発明に係るビスフェノール系樹脂は、（ａ）ビスフェノール系化合物と、（ｂ）アミノベンゼンスルホン酸及びアミノベンゼンスルホン酸誘導体からなる群より選ばれる少なくとも一種と、（ｃ）ホルムアルデヒド及びホルムアルデヒド誘導体からなる群より選ばれる少なくとも一種と、を反応させて得られ、前記（ａ）成分、前記（ｂ）成分及び前記（ｃ）成分の反応により得られると共にベンゾオキサジン環を有する構造単位の含有量が１５質量％以下である。【００１１】
本発明に係るビスフェノール系樹脂によれば、従来に比してビスフェノール系樹脂の保存安定性を向上させることが可能であり、優れた保存安定性を得ることができる。このように保存安定性が向上する要因について、前記（ａ）成分、前記（ｂ）成分及び前記（ｃ）成分の反応により得られると共にベンゾオキサジン環を有する構造単位におけるベンゾオキサジン環が開環重合することで分子量が増加することが保存安定性の低下に寄与するため、このような構造単位の含有量を小さくすることで保存安定性が向上すると推測される。但し、要因はこれらに限定されるものではない。【００１２】
また、本発明者らの鋭意検討の結果、前記特許文献１に記載の鉛蓄電池用負極を用いた場合に充分なサイクル特性が得られないことが明らかとなった。これに対し、本発明に係るビスフェノール系樹脂を用いることにより、鉛蓄電池において優れたサイクル特性を得ることができる。また、本発明に係るビスフェノール系樹脂によれば、優れた充電受け入れ性、放電特性及びサイクル特性等の電池性能を両立することができる。【００１３】
前記のとおり優れたサイクル特性が得られる要因について、前記ビスフェノール系樹脂を用いて得られる鉛蓄電池においては、鉛蓄電池の電極反応において生成する反応物が粗大化することが抑制されることにより電極の比表面積が高く保持されるためであると推測される。また、ビスフェノール系樹脂の保存安定性が向上することも寄与していると推測される。但し、要因はこれらに限定されるものではない。【００１４】
本発明に係るビスフェノール系樹脂のベンゾオキサジン環を有する前記構造単位は、下記一般式（Ｉ）で表される構造単位であってもよい。
【化１】
2015156293.tif 000003
［式（Ｉ）中、Ｘ１は、２価の基を示し、Ｒ１１及びＲ１２は、それぞれ独立にアルカリ金属又は水素原子を示し、ｎ１は、１〜３の整数を示し、ベンゼン環を構成する炭素原子に直接結合している水素原子は、アルキル基又はメチロール基で置換されていてもよい。］【００１５】
本発明に係るビスフェノール系樹脂の重量平均分子量は、３００００〜７００００であることが好ましい。この場合、更に優れたサイクル特性を得ることができる。【００１６】
本発明に係る樹脂組成物は、本発明に係るビスフェノール系樹脂を含有する。本発明に係る樹脂組成物によれば、従来に比して樹脂組成物の保存安定性を向上させることが可能であり、優れた保存安定性を得ることができる。【００１７】
本発明に係る樹脂組成物の不揮発分含量は、１０〜５０質量％であることが好ましい。この場合、ビスフェノール系樹脂の溶解性に優れ、更に優れた電池性能を得ることができる。【００１８】
本発明に係る電極は、本発明に係るビスフェノール系樹脂、又は、本発明に係る樹脂組成物を用いて製造されたものである。本発明に係る鉛蓄電池は、本発明に係る電極を備えている。これらにおいても、優れたサイクル特性を得ることができる。【００１９】
本発明に係るビスフェノール系樹脂の製造方法は、（ａ）ビスフェノール系化合物と、（ｂ）アミノベンゼンスルホン酸及びアミノベンゼンスルホン酸誘導体からなる群より選ばれる少なくとも一種と、（ｃ）ホルムアルデヒド及びホルムアルデヒド誘導体からなる群より選ばれる少なくとも一種と、を反応させてビスフェノール系樹脂を得る工程を備え、前記（ａ）成分、前記（ｂ）成分及び前記（ｃ）成分の反応により得られると共にベンゾオキサジン環を有する構造単位の含有量が、前記ビスフェノール系樹脂の全質量を基準として１５質量％以下である。【００２０】
本発明に係るビスフェノール系樹脂の製造方法によれば、従来に比してビスフェノール系樹脂の保存安定性を向上させることが可能であり、優れた保存安定性を得ることができる。また、本発明に係るビスフェノール系樹脂の製造方法によれば、鉛蓄電池において優れたサイクル特性を得ることができる。さらに、本発明に係るビスフェノール系樹脂の製造方法によれば、優れた充電受け入れ性、放電特性及びサイクル特性等の電池性能を両立することができる。【００２１】
本発明に係るビスフェノール系樹脂の製造方法において、前記ビスフェノール系樹脂のベンゾオキサジン環を有する前記構造単位は、下記一般式（Ｉ）で表される構造単位であってもよい。
【化２】
2015156293.tif 000004
［式（Ｉ）中、Ｘ１は、２価の基を示し、Ｒ１１及びＲ１２は、それぞれ独立にアルカリ金属又は水素原子を示し、ｎ１は、１〜３の整数を示し、ベンゼン環を構成する炭素原子に直接結合している水素原子は、アルキル基又はメチロール基で置換されていてもよい。］【００２２】
本発明に係るビスフェノール系樹脂の製造方法は、前記（ｂ）成分の配合量が前記（ａ）成分１モルに対して０．５〜１．３モルであり、前記（ｃ）成分の配合量が前記（ａ）成分１モルに対してホルムアルデヒド換算で２〜３．５モルである態様が好ましい。この場合、更に優れたサイクル特性を得ることができる。【００２３】
本発明に係る電極の製造方法は、本発明に係るビスフェノール系樹脂の製造方法により得られたビスフェノール系樹脂を用いて電極を製造する工程を備える。本発明に係る鉛蓄電池の製造方法は、本発明に係る電極の製造方法により電極を得る工程を備える。これらにおいても、優れたサイクル特性を得ることができる。
【発明の効果】
【００２４】
本発明によれば、優れた保存安定性を有するビスフェノール系樹脂及び樹脂組成物を得ることができる。また、本発明によれば、鉛蓄電池において優れたサイクル特性を得ることができる。さらに、本発明によれば、優れた充電受け入れ性、放電特性及びサイクル特性等の電池性能を両立することができる。【００２５】
本発明によれば、ビスフェノール系樹脂の鉛蓄電池への応用、及び、樹脂組成物の鉛蓄電池への応用を提供できる。特に、本発明によれば、前記ビスフェノール系樹脂又は前記樹脂組成物を用いて製造される負極を有する鉛蓄電池において優れた特性を得ることができる。本発明によれば、ビスフェノール系樹脂の鉛蓄電池の負極への応用、及び、樹脂組成物の鉛蓄電池の負極への応用を提供できる。【００２６】
本発明によれば、ビスフェノール系樹脂の自動車における鉛蓄電池への応用、及び、樹脂組成物の自動車における鉛蓄電池への応用を提供できる。また、本発明によれば、充電受け入れ性に優れるため、過酷な環境で使用されるＩＳＳ車両用途として充分満足し得る鉛蓄電池を提供することができる。本発明によれば、ビスフェノール系樹脂のＩＳＳ車両における鉛蓄電池への応用、及び、樹脂組成物のＩＳＳ車両における鉛蓄電池への応用を提供できる。
【図面の簡単な説明】
【００２７】
【図１】図１は、ビスフェノール系樹脂の１Ｈ−ＮＭＲスペクトルの測定結果を示す図面である。
【図２】図２は、重量平均分子量の測定における検量線を示す図面である。
【発明を実施するための形態】
【００２８】
以下、本発明の実施形態について詳細に説明する。
【００２９】
＜ビスフェノール系樹脂、樹脂組成物及びこれらの製造方法＞
本実施形態に係るビスフェノール系樹脂は、（ａ）ビスフェノール系化合物（以下、場合により「（ａ）成分」という）と、（ｂ）アミノベンゼンスルホン酸及びアミノベンゼンスルホン酸誘導体からなる群より選ばれる少なくとも一種（以下、場合により「（ｂ）成分」という）と、（ｃ）ホルムアルデヒド及びホルムアルデヒド誘導体からなる群より選ばれる少なくとも一種（以下、場合により「（ｃ）成分」という）と、を反応させて得られる。本実施形態に係るビスフェノール系樹脂において、（ａ）成分、（ｂ）成分及び（ｃ）成分の反応により得られると共にベンゾオキサジン環を有する構造単位の含有量（割合）は、ビスフェノール系樹脂の全質量を基準として１５質量％以下である。
【００３０】
本実施形態に係る樹脂組成物は、本実施形態に係るビスフェノール系樹脂を含有している。本実施形態に係る樹脂組成物は、例えば、ビスフェノール系樹脂と溶媒（水等）とを含有する組成物であり、例えば、２５℃において液状の樹脂溶液である。以下、ビスフェノール系樹脂を得るための成分、樹脂組成物の構成成分等について説明する。なお、本明細書において各成分の含有量は、各成分に該当する物質が複数存在する場合、特に断らない限り、存在する当該複数の物質の合計量を意味する。
【００３１】
（（ａ）成分：ビスフェノール系化合物）
ビスフェノール系化合物は、２個のヒドロキシフェニル基を有する化合物である。ビスフェノール系化合物としては、２，２−ビス（４−ヒドロキシフェニル）プロパン（以下、「ビスフェノールＡ」という）、ビス（４−ヒドロキシフェニル）メタン、１，１−ビス（４−ヒドロキシフェニル）エタン、２，２−ビス（４−ヒドロキシフェニル）ヘキサフルオロプロパン、１，１−ビス（４−ヒドロキシフェニル）−１−フェニルエタン、２，２−ビス（４−ヒドロキシフェニル）ブタン、ビス（４−ヒドロキシフェニル）ジフェニルメタン、１，１−ビス（４−ヒドロキシフェニル）シクロヘキサン、１，１−ビス（４−ヒドロキシフェニル）−３，３，５−トリメチルシクロヘキサン、ビス（４−ヒドロキシフェニル）スルホン（以下、「ビスフェノールＳ」という）等が挙げられる。これらは１種を単独で又は２種以上を組み合わせて用いることができる。ビスフェノール系化合物としては、充電受け入れ性に更に優れる観点からはビスフェノールＡが好ましく、放電特性に更に優れる観点からはビスフェノールＳが好ましい。
【００３２】
ビスフェノール系化合物としては、充電受け入れ性、放電特性及びサイクル特性がバランス良く向上する観点から、ビスフェノールＡとビスフェノールＳとを併用することが好ましい。この場合、ビスフェノール系樹脂を得るための反応におけるビスフェノールＡの配合量は、充電受け入れ性、放電特性及びサイクル特性がバランス良く向上する観点から、ビスフェノールＡ及びビスフェノールＳの合計量を基準として、７０モル％以上が好ましく、７５モル％以上がより好ましく、８０モル％以上が更に好ましい。ビスフェノールＡの配合量は、充電受け入れ性、放電特性及びサイクル特性がバランス良く向上する観点から、ビスフェノールＡ及びビスフェノールＳの合計量を基準として、９９モル％以下が好ましく、９８モル％以下がより好ましく、９７モル％以下が更に好ましい。
【００３３】
（（ｂ）成分：アミノベンゼンスルホン酸及びアミノベンゼンスルホン酸誘導体）
アミノベンゼンスルホン酸としては、２−アミノベンゼンスルホン酸（別名オルタニル酸）、３−アミノベンゼンスルホン酸（別名メタニル酸）、４−アミノベンゼンスルホン酸（別名スルファニル酸）等が挙げられる。
【００３４】
アミノベンゼンスルホン酸誘導体としては、アミノベンゼンスルホン酸の一部の水素原子がアルキル基（例えば炭素数１〜５のアルキル基）等で置換された化合物、アミノベンゼンスルホン酸のスルホ基（−ＳＯ３Ｈ）の水素原子がアルカリ金属（例えばナトリウム、カリウム）で置換された化合物などが挙げられる。アミノベンゼンスルホン酸の一部の水素原子がアルキル基で置換された化合物としては、４−（メチルアミノ）ベンゼンスルホン酸、３−メチル−４−アミノベンゼンスルホン酸、３−アミノ−４−メチルベンゼンスルホン酸、４−（エチルアミノ）ベンゼンスルホン酸、３−（エチルアミノ）−４−メチルベンゼンスルホン酸等が挙げられる。アミノベンゼンスルホン酸のスルホ基の水素原子がアルカリ金属で置換された化合物としては、２−アミノベンゼンスルホン酸ナトリウム、３−アミノベンゼンスルホン酸ナトリウム、４−アミノベンゼンスルホン酸ナトリウム、２−アミノベンゼンスルホン酸カリウム、３−アミノベンゼンスルホン酸カリウム、４−アミノベンゼンスルホン酸カリウム等が挙げられる。
【００３５】
（ｂ）成分は、１種を単独で又は２種以上を組み合わせて用いることができる。（ｂ）成分としては、充電受け入れ性及びサイクル特性が更に向上する観点から、４−アミノベンゼンスルホン酸が好ましい。
【００３６】
ビスフェノール系樹脂を得るための反応における（ｂ）成分の配合量は、放電特性が更に向上する観点から、（ａ）成分１モルに対して、０．５モル以上が好ましく、０．６モル以上がより好ましく、０．８モル以上が更に好ましく、０．９モル以上が特に好ましい。（ｂ）成分の配合量は、放電特性及びサイクル特性が更に向上しやすい観点から、（ａ）成分１モルに対して、１．３モル以下が好ましく、１．２モル以下がより好ましく、１．１モル以下が更に好ましい。
【００３７】
（（ｃ）成分：ホルムアルデヒド及びホルムアルデヒド誘導体）
ホルムアルデヒドとしては、ホルマリン（例えばホルムアルデヒド３７質量％の水溶液）中のホルムアルデヒドを用いてもよい。ホルムアルデヒド誘導体としては、パラホルムアルデヒド、ヘキサメチレンテトラミン、トリオキサン等が挙げられる。（ｃ）成分は、１種を単独で又は２種以上を組み合わせて用いることができる。ホルムアルデヒドとホルムアルデヒド誘導体とを併用してもよい。
【００３８】
（ｃ）成分としては、優れたサイクル特性が得られやすい観点から、ホルムアルデヒド誘導体が好ましく、パラホルムアルデヒドがより好ましい。パラホルムアルデヒドは、例えば下記のような構造を有する。
ＨＯ（ＣＨ２Ｏ)ｎ２Ｈ  …（ＩＩ）
［式（ＩＩ）中、ｎ２は２〜１００の整数を示す。］
【００３９】
ビスフェノール系樹脂を得るための反応における（ｃ）成分のホルムアルデヒド換算の配合量は、（ｂ）成分の反応性が向上する観点から、（ａ）成分１モルに対して、２モル以上が好ましく、２．２モル以上がより好ましく、２．４モル以上が更に好ましい。（ｃ）成分のホルムアルデヒド換算の配合量は、（ａ）成分、（ｂ）成分及び（ｃ）成分の反応により得られると共にベンゾオキサジン環を有する構造単位を低減しやすい観点から、（ａ）成分１モルに対して、３．５モル以下が好ましく、３．２モル以下がより好ましく、３モル以下が更に好ましく、２．８モル未満が特に好ましく、２．５モル以下が極めて好ましい。
【００４０】
（その他の成分）
本実施形態に係る樹脂組成物は、溶媒を含有していてもよい。溶媒としては、水（例えばイオン交換水）、有機溶媒等が挙げられる。樹脂組成物に含まれる溶媒は、ビスフェノール系樹脂を得るために用いた反応溶媒であってもよい。
【００４１】
本実施形態に係る樹脂組成物は、ビスフェノール系樹脂以外の天然樹脂又は合成樹脂を更に含有していてもよい。
【００４２】
本実施形態に係るビスフェノール系樹脂は、例えば、下記一般式（ＩＩＩ）で表される構造単位、及び、下記一般式（ＩＶ）で表される構造単位の少なくとも一方を有することが好ましい。
【００４３】
【化３】
2015156293.tif 000005
［式（ＩＩＩ）中、Ｘ３は、２価の基を示し、Ｒ３１、Ｒ３３及びＲ３４は、それぞれ独立にアルカリ金属又は水素原子を示し、Ｒ３２は、メチロール基（−ＣＨ２ＯＨ）を示し、ｎ３１は、１〜３００の整数を示し、ｎ３２は、１〜３の整数を示し、ｎ３３は、０又は１を示す。また、ベンゼン環を構成する炭素原子に直接結合している水素原子は、炭素数１〜５のアルキル基で置換されていてもよい。］
【００４４】
【化４】
2015156293.tif 000006
［式（ＩＶ）中、Ｘ４は、２価の基を示し、Ｒ４１、Ｒ４３及びＲ４４は、それぞれ独立にアルカリ金属又は水素原子を示し、Ｒ４２は、メチロール基（−ＣＨ２ＯＨ）を示し、ｎ４１は、１〜３００の整数を示し、ｎ４２は、１〜３の整数を示し、ｎ４３は、０又は１を示す。また、ベンゼン環を構成する炭素原子に直接結合している水素原子は、炭素数１〜５のアルキル基で置換されていてもよい。］
【００４５】
式（ＩＩＩ）で表される構造単位、及び、式（ＩＶ）で表される構造単位の比率は、特に制限はなく、合成条件等によって変化し得る。ビスフェノール系樹脂としては、式（ＩＩＩ）で表される構造単位、及び、式（ＩＶ）で表される構造単位のいずれか一方のみを有する樹脂を用いてもよい。
【００４６】
Ｘ３及びＸ４としては、アルキリデン基（例えばメチリデン基、エチリデン基、イソプロピリデン基及びｓｅｃ−ブチリデン基）、シクロアルキリデン基（例えばシクロヘキシリデン基）、フェニルアルキリデン基（例えばジフェニルメチリデン基及びフェニルエチリデン基）等の有機基；スルホニル基などが挙げられ、充電受け入れ性に更に優れる観点からはイソプロピリデン基（−Ｃ（ＣＨ３）２−）基が好ましく、放電特性に更に優れる観点からはスルホニル基（−ＳＯ２−）が好ましい。Ｘ３及びＸ４は、フッ素原子等のハロゲン原子により置換されていてもよい。Ｘ３又はＸ４がシクロアルキリデン基である場合、炭化水素環はアルキル基等により置換されていてもよい。
【００４７】
Ｒ３１、Ｒ３３、Ｒ３４、Ｒ４１、Ｒ４３及びＲ４４のアルカリ金属としては、ナトリウム、カリウム等が挙げられる。ｎ３１及びｎ４１は、サイクル特性及び溶媒への溶解性に更に優れる観点から、５０〜１５０が好ましい。ｎ３２及びｎ４２は、充電受け入れ性、放電特性及びサイクル特性がバランス良く向上する観点から、１又は２が好ましく、１がより好ましい。ｎ３３及びｎ４３は、製造条件により変化するが、サイクル特性及び保存安定性に更に優れる観点から、０が好ましい。
【００４８】
本実施形態に係るビスフェノール系樹脂には、合成条件により、（ａ）成分、（ｂ）成分及び（ｃ）成分の反応により得られると共にベンゾオキサジン環を有する構造単位が含まれる場合がある。このようなベンゾオキサジン環を有する構造単位としては、例えば、（ａ）成分由来の１つのビスフェノール構造と、（ｂ）成分由来の１つのベンゼン環とを有する構造単位が挙げられ、下記一般式（Ｉ）で表される構造単位が挙げられる。このような構造単位においてベンゾオキサジン環は、例えば、（ａ）成分と、（ｂ）成分と、（ｃ）成分とを反応させて得られる。
【００４９】
【化５】
2015156293.tif 000007
［式（Ｉ）中、Ｘ１は、２価の基を示し、Ｒ１１及びＲ１２は、それぞれ独立にアルカリ金属又は水素原子を示し、ｎ１は、１〜３の整数を示す。また、ベンゼン環を構成する炭素原子に直接結合している水素原子は、アルキル基（炭素数１〜５のアルキル基）又はメチロール基で置換されていてもよい。］
【００５０】
Ｘ１としては、例えば、前記Ｘ３及びＸ４として例示した２価の基が挙げられる。Ｒ１１及びＲ１２のアルカリ金属としては、ナトリウム、カリウム等が挙げられる。
【００５１】
本実施形態に係るビスフェノール系樹脂において、（ａ）成分、（ｂ）成分及び（ｃ）成分の反応により得られると共にベンゾオキサジン環を有する構造単位の含有量は、優れた保存安定性を得る観点から、前記ビスフェノール系樹脂の全質量を基準として１５質量％以下である。前記構造単位の含有量は、保存安定性及びサイクル特性に更に優れる観点から、前記ビスフェノール系樹脂の全質量を基準として、８質量％以下が好ましく、６質量％以下がより好ましい。前記構造単位の含有量は、前記ビスフェノール系樹脂の全質量を基準として０質量％であってもよく、少ないほど好ましい。前記構造単位の含有量は、例えば、１Ｈ−ＮＭＲスペクトルにおいて、ビスフェノールＡのメチル基由来の０．１〜２．３ｐｐｍのピーク積分値に対する、ベンゾオキサジン環由来の５．２〜５．８ｐｐｍのピーク積分値の比から算出することができる。前記構造単位の含有量は、（ｃ）成分の配合量、ビスフェノール系樹脂の合成反応における反応温度、反応時間等により調整することができる。
【００５２】
式（Ｉ）で表される構造単位が生成する理由は、（ｃ）成分が過剰量存在することで、（ｂ）成分のフェノール性水酸基と、（ｂ）成分のベンゼン環のオルト位（ｏ位）とがジメチレンアミン基（−ＣＨ２ＮＨＣＨ２−）を介して環化反応するためと推測される。式（Ｉ）で表される構造単位は、ベンゾオキサジン環が開環重合することで分子量が増加するため、保存安定性が低下する要因となる。
【００５３】
本実施形態に係るビスフェノール系樹脂の重量平均分子量は、鉛蓄電池において電極からビスフェノール系樹脂が電解液に溶出することを抑制することによりサイクル特性が向上しやすい観点から、３００００以上が好ましく、３５０００以上がより好ましく、４００００以上が更に好ましく、５００００以上が特に好ましい。ビスフェノール系樹脂の重量平均分子量は、電極活物質に対する吸着性が低下することを抑制することによりサイクル特性が向上しやすい観点から、７００００以下が好ましく、６５０００以下がより好ましく、６２０００以下が更に好ましい。
【００５４】
ビスフェノール系樹脂の重量平均分子量は、例えば、下記条件のゲルパーミエイションクロマトグラフィー（以下、「ＧＰＣ」という）により測定することができる。
（ＧＰＣ条件）
装置：高速液体クロマトグラフ  ＬＣ−２２００  Ｐｌｕｓ（日本分光株式会社製）
ポンプ：ＰＵ−２０８０
示差屈折率計：ＲＩ−２０３１
検出器：紫外可視吸光光度計ＵＶ−２０７５（λ：２５４ｎｍ）
カラムオーブン：ＣＯ−２０６５
カラム：ＴＳＫｇｅｌ  ＳｕｐｅｒＡＷ（４０００）、ＴＳＫｇｅｌ  ＳｕｐｅｒＡＷ（３０００）、ＴＳＫｇｅｌ  ＳｕｐｅｒＡＷ（２５００）（東ソー株式会社製）
カラム温度：４０℃
溶離液：ＬｉＢｒ（１０ｍＭ）及びトリエチルアミン（２００ｍＭ）を含有するメタノール溶液
流速：０．６ｍＬ／分
分子量標準試料：ポリエチレングリコール（分子量：１．１０×１０６、５．８０×１０５、２．５５×１０５、１．４６×１０５、１．０１×１０５、４．４９×１０４、２．７０×１０４、２．１０×１０４；東ソー株式会社製）、ジエチレングリコール（分子量：１．０６×１０２；キシダ化学株式会社製）、ジブチルヒドロキシトルエン（分子量：２．２０×１０２；キシダ化学株式会社製）
【００５５】
本実施形態に係る樹脂組成物は、本実施形態に係るビスフェノール系樹脂以外に、（ａ）成分、（ｂ）成分及び（ｃ）成分の反応により得られると共にベンゾオキサジン環を有する化合物（単量体。分子量が例えば５００以下の化合物）を含有している場合がある。このような化合物としては、例えば、下記一般式（Ｖ）で表される構造単位を有する化合物が挙げられる。
【００５６】
【化６】
2015156293.tif 000008
［式（Ｖ）中、Ｘ５は、２価の基を示し、Ｒ５１及びＲ５２は、それぞれ独立にアルカリ金属又は水素原子を示し、ｎ５は、１〜３の整数を示す。また、ベンゼン環を構成する炭素原子に直接結合している水素原子は、アルキル基（例えば炭素数１〜５のアルキル基）又はメチロール基で置換されていてもよい。］
【００５７】
Ｘ５としては、例えば、前記Ｘ３及びＸ４として例示した２価の基が挙げられる。Ｒ５１及びＲ５２のアルカリ金属としては、ナトリウム、カリウム等が挙げられる。式（Ｖ）で表される構造単位を有する化合物が生成する理由は、式（Ｉ）で表される構造単位が生成する理由と同様であると推測される。また、式（Ｖ）で表される構造単位を有する化合物は、ベンゾオキサジン環が開環重合することで分子量が増加するため、保存安定性が低下する要因となる。
【００５８】
本実施形態に係る樹脂組成物において、（ａ）成分、（ｂ）成分及び（ｃ）成分の反応により得られると共にベンゾオキサジン環を有する構造単位の含有量は、更に優れたサイクル特性及び保存安定性が得られる観点から、樹脂組成物における不揮発分の全質量を基準として１５質量％以下が好ましい。前記含有量は、樹脂組成物の保存安定性、及び、サイクル特性に更に優れる観点から、樹脂組成物における不揮発分の全質量を基準として、８質量％以下がより好ましく、６質量％以下が更に好ましい。前記含有量は、前記（ａ）成分としてビスフェノールＡを７０モル％以上含む場合は、例えば、１Ｈ−ＮＭＲスペクトルにおいて、ビスフェノールＡのメチル基由来の０．１〜２．３ｐｐｍのピーク積分値に対する、ベンゾオキサジン環由来の５．２〜５．８ｐｐｍのピーク積分値の比から算出することができる。
【００５９】
本実施形態に係る樹脂組成物において、式（Ｉ）で表される構造単位、及び、式（Ｖ）で表される構造単位の含有量（合計量）は、更に優れたサイクル特性及び保存安定性を得る観点から、樹脂組成物における不揮発分の全質量を基準として１５質量％以下が好ましい。前記含有量は、樹脂組成物の保存安定性、及び、サイクル特性に更に優れる観点から、樹脂組成物における不揮発分の全質量を基準として、１５質量％以下が好ましく、８質量％以下がより好ましく、６質量％以下が更に好ましい。
【００６０】
本実施形態に係る樹脂組成物におけるビスフェノール系樹脂の含有量は、充電受け入れ性、放電特性及びサイクル特性がバランス良く向上する観点から、樹脂組成物における不揮発分の全質量を基準として、７０質量％以上が好ましく、８０質量％以上がより好ましく、９０質量％以上が更に好ましい。
【００６１】
本実施形態に係る樹脂組成物における不揮発分含量（Ｎｏｎｖｏｌａｔｉｌｅ  Ｍａｔｔｅｒ  ｃｏｎｔｅｎｔ）は、ビスフェノール系樹脂の溶解性及び電池特性に更に優れる観点から、１０質量％以上が好ましく、１５質量％以上がより好ましく、２０質量％以上が更に好ましい。同様の観点から、本実施形態に係る樹脂組成物における不揮発分含量は、５０質量％以下が好ましく、４５質量％以下がより好ましく、４０質量％以下が更に好ましい。
【００６２】
不揮発分含量の測定は、例えば、下記の手順により測定することができる。まず、所定量（例えば２ｇ）の樹脂組成物を容器（例えばステンレスシャーレ等の金属シャーレ）に入れた後、熱風乾燥機を用いて樹脂組成物を１５０℃、６０分間乾燥させる。次に、容器の温度が室温（例えば２５℃）に戻った後、残分質量を測定する。そして、下記の式から不揮発分含量を算出する。
不揮発分含量（質量％）＝[（乾燥後の残分質量）／（乾燥前の樹脂組成物の質量）]×１００
【００６３】
本実施形態に係るビスフェノール系樹脂の製造方法は、（ａ）成分、（ｂ）成分及び（ｃ）成分を反応させてビスフェノール系樹脂を得る樹脂製造工程を備えている。本実施形態に係る樹脂組成物は、樹脂製造工程において得られる組成物であってもよく、樹脂製造工程後にビスフェノール系樹脂と他の成分とを混合して得られる組成物であってもよい。
【００６４】
ビスフェノール系樹脂は、例えば、（ａ）成分、（ｂ）成分及び（ｃ）成分を反応溶媒中で反応させることにより得ることができる。反応溶媒は、水（例えばイオン交換水）であることが好ましい。反応を促進させるために、有機溶媒、触媒、添加剤等を用いてもよい。
【００６５】
樹脂製造工程は、サイクル特性が更に向上する観点から、（ｂ）成分の配合量が（ａ）成分１モルに対して０．５〜１．３モルであり、且つ、（ｃ）成分の配合量が（ａ）成分１モルに対してホルムアルデヒド換算で２〜３．５モルである態様が好ましく、（ｂ）成分の配合量が（ａ）成分１モルに対して０．５〜１．３モルであり、且つ、（ｃ）成分の配合量が（ａ）成分１モルに対してホルムアルデヒド換算で２〜２．５モルである態様がより好ましい。（ｂ）成分及び（ｃ）成分の好ましい配合量は、（ｂ）成分及び（ｃ）成分の配合量のそれぞれについて上述した範囲である。
【００６６】
本実施形態に係るビスフェノール系樹脂は、充分量のビスフェノール系樹脂が得られやすい観点から、（ａ）成分、（ｂ）成分及び（ｃ）成分を塩基性条件（アルカリ性条件）で反応させることにより得ることが好ましい。塩基性条件に調整するためには、塩基性化合物を用いてもよい。塩基性化合物としては、水酸化ナトリウム、水酸化カリウム、水酸化カルシウム、水酸化マグネシウム、炭酸ナトリウム等が挙げられる。塩基性化合物は、１種を単独で又は２種以上を組み合わせて用いることができる。塩基性化合物の中でも、反応性に優れる観点から、水酸化ナトリウム及び水酸化カリウムが好ましい。
【００６７】
反応時の反応溶液が中性（ｐＨ＝７）である場合、ビスフェノール系樹脂の生成反応が進行しにくい場合があり、反応溶液が酸性（ｐＨ＜７）である場合、副反応（例えば、ベンゾオキサジン環を有する構造単位の生成反応）が進行する場合がある。そのため、反応時の反応溶液のｐＨは、ビスフェノール系樹脂の生成反応を進行させつつ副反応が進行することを抑制しやすい観点から、アルカリ性である（７を超える）ことが好ましく、７．１以上がより好ましく、７．２以上が更に好ましい。反応溶液のｐＨは、ビスフェノール系樹脂の（ｂ）成分に由来する基の加水分解が進行することを抑制する観点から、１２以下が好ましく、１０以下がより好ましく、９以下が更に好ましい。反応溶液のｐＨは、例えば株式会社堀場製作所製のツインｐＨメーター  ＡＳ−２１２で測定することができる。ｐＨは２５℃におけるｐＨと定義する。
【００６８】
前記のようなｐＨに調整しやすいことから、強塩基性化合物の配合量は、（ｂ）成分１モルに対して、１．０１モル以上が好ましく、１．０２モル以上がより好ましく、１．０３モル以上が更に好ましい。同様の観点から、強塩基性化合物の配合量は、（ｂ）成分１モルに対して、１．１モル以下が好ましく、１．０８モル以下がより好ましく、１．０７モル以下が更に好ましい。強塩基性化合物としては、水酸化ナトリウム、水酸化カリウム等が挙げられる。
【００６９】
本実施形態では、ビスフェノール系樹脂の製造方法により得られる反応物（反応溶液）をそのまま、後述する電極の製造に用いてもよいし、反応物を乾燥して得られるビスフェノール系樹脂を溶媒（水等）に溶解させて、後述する電極の製造に用いてもよい。
【００７０】
樹脂組成物（例えば２５℃において液状の樹脂溶液）のｐＨは、ビスフェノール系樹脂の溶媒（水等）への溶解性に優れる観点から、アルカリ性である（７を超える）ことが好ましく、７．１以上がより好ましい。樹脂組成物のｐＨは、樹脂組成物の保存安定性が更に向上する観点から、１０以下が好ましく、９以下がより好ましく、８．５以下が更に好ましい。特に、樹脂製造工程において得られる組成物を樹脂組成物として用いる場合、樹脂組成物のｐＨは、前記範囲であることが好ましい。樹脂組成物のｐＨは、例えば株式会社堀場製作所製のツインｐＨメーター  ＡＳ−２１２で測定することができる。ｐＨは２５℃におけるｐＨと定義する。
【００７１】
ビスフェノール系樹脂の合成反応は、（ａ）成分、（ｂ）成分及び（ｃ）成分が反応してビスフェノール系樹脂が得られればよく、例えば、（ａ）成分、（ｂ）成分及び（ｃ）成分を同時に反応させてもよく、（ａ）成分、（ｂ）成分及び（ｃ）成分のうちの２成分を反応させた後に残りの１成分を反応させてもよい。
【００７２】
ビスフェノール系樹脂の合成反応は、次のように二段階で行うことが好ましい。第一段階の反応では、例えば、（ｂ）成分、溶媒（水等）及び塩基性化合物を仕込んだ後に攪拌し、（ｂ）成分におけるスルホ基の水素原子をアルカリ金属等で置換して（ｂ）成分のアルカリ金属塩等を得る。これにより、後述の縮合反応において副反応を抑制しやすい。反応系の温度は、（ｂ）成分の溶媒（水等）への溶解性に優れる観点から、０℃以上が好ましく、２５℃以上がより好ましい。反応系の温度は、副反応を抑制しやすい観点から、８０℃以下が好ましく、７０℃以下がより好ましく、６５℃以下が更に好ましい。反応時間は、例えば３０分である。
【００７３】
第二段階の反応では、例えば、第一段階で得られた反応物に（ａ）成分及び（ｃ）成分を加えて縮合反応させることによりビスフェノール系樹脂を得る。反応系の温度は、（ａ）成分、（ｂ）成分及び（ｃ）成分の反応性に優れる観点、及び、ベンゾオキサジン環に由来の構造単位が更に低減される観点から、７５℃以上が好ましく、８５℃以上がより好ましく、９２℃以上が更に好ましい。反応系の温度は、副反応を抑制しやすい観点から、１００℃以下が好ましく、９８℃以下がより好ましく、９６℃以下が更に好ましい。反応時間は、例えば５〜２０時間である。
【００７４】
＜電極、鉛蓄電池及びこれらの製造方法＞
本実施形態に係る電極は、例えば、電極活物質の原料と、本実施形態に係るビスフェノール系樹脂、又は、当該ビスフェノール系樹脂を含有する樹脂組成物と、を用いて製造されたものである。本実施形態に係る電極の製造方法は、本実施形態に係るビスフェノール系樹脂の製造方法により得られたビスフェノール系樹脂を用いて電極を製造する工程を備える。また、本実施形態に係る電極は、ビスフェノール系樹脂を含有する樹脂組成物を用いて製造されてもよい。電極が未化成である場合、電極は、例えば、電極活物質の原料等を含む電極層と、当該電極層を支持する集電体とを有している。化成後の電極は、例えば、電極活物質等を含む電極層と、当該電極層を支持する集電体とを有している。電極は、例えば、鉛蓄電池用の負極（負極板等）である。
【００７５】
本実施形態に係る鉛蓄電池は、本実施形態に係る電極を備えている。本実施形態に係る鉛蓄電池としては、液式鉛蓄電池、密閉式鉛蓄電池等が挙げられ、液式鉛蓄電池が好ましい。本実施形態に係る鉛蓄電池の製造方法は、例えば、本実施形態に係る電極の製造方法により電極を得る電極製造工程と、電極を含む構成部材を組み立てて鉛蓄電池を得る組み立て工程とを備えている。
【００７６】
電極製造工程では、例えば、電極活物質ペーストを集電体（例えば集電体格子）に充填した後に、熟成及び乾燥を行うことにより未化成の電極を得る。電極活物質ペーストは、例えば、電極活物質の原料及びビスフェノール系樹脂を含有しており、その他の所定の添加剤等を更に含有していてもよい。電極が負極である場合、負極活物質の原料は、鉛粉（例えばＰｂＯの粉体と鱗片状金属鉛の混合物）であることが好ましい。添加剤としては、硫酸バリウム、炭素材料、補強用短繊維（アクリル繊維、ポリエチレン繊維、ポリプロピレン繊維、ポリエチレンテレフタレート繊維、炭素繊維等）などが挙げられる。炭素材料としては、カーボンブラック、黒鉛等が挙げられる。カーボンブラックとしては、ファーネスブラック、チャンネルブラック、アセチレンブラック、サーマルブラック、ケッチェンブラック（登録商標）等が挙げられる。
【００７７】
本実施形態に係る電極が負極である場合、負極活物質ペーストは、例えば、以下の方法により得ることができる。まず、鉛粉に、ビスフェノール系樹脂、又は、当該ビスフェノール系樹脂を含有する樹脂組成物と、必要に応じて添加される添加剤とを混合することにより混合物を得る。次に、この混合物に、硫酸（希硫酸等）及び溶媒（水等）を加えて混練することにより負極活物質ペーストが得られる。
【００７８】
負極活物質ペーストにおいて、硫酸バリウムを用いる場合、硫酸バリウムの配合量は、負極活物質の原料の全質量を基準として０．０１〜１質量％が好ましい。また、炭素材料を用いる場合、炭素材料の配合量は、負極活物質の原料の全質量を基準として０．２〜１．４質量％が好ましい。本実施形態に係るビスフェノール系樹脂又は当該ビスフェノール系樹脂を含有する樹脂組成物の配合量は、負極活物質の原料の全質量を基準として、樹脂固形分換算で、０．０１〜２質量％が好ましく、０．０５〜１質量％がより好ましく、０．１〜０．５質量％が更に好ましい。
【００７９】
集電体の組成としては、例えば、鉛−カルシウム−錫系合金、鉛−アンチモン-ヒ素系合金等の鉛合金が挙げられる。用途に応じて適宜セレン、銀、ビスマス等を集電体に添加してもよい。これらの鉛合金を重力鋳造法、エキスパンド法、打ち抜き法等で格子状に形成することにより集電体を得ることができる。
【００８０】
熟成条件としては、温度３５〜８５℃、湿度５０〜９８ＲＨ％の雰囲気で１５〜６０時間が好ましい。乾燥条件は、温度４５〜８０℃で１５〜３０時間が好ましい。
【００８１】
鉛蓄電池用の正極（正極板等）は、例えば、下記の方法により得ることができる。まず、電極活物質の原料である鉛粉に対して、補強用短繊維を加えた後、水及び希硫酸を加える。これを混練して正極活物質ペーストを作製する。正極活物質ペーストを作製するに際しては、化成時間を短縮できる観点から、鉛丹（Ｐｂ３Ｏ４）を加えてもよい。この正極活物質ペーストを集電体（集電体格子等）に充填した後に熟成及び乾燥を行うことにより未化成の正極が得られる。正極活物質ペーストにおいて、補強用短繊維の配合量は、鉛粉の全質量を基準として０．００５〜０．３質量％が好ましい。集電体の種類、熟成条件、乾燥条件は、負極の場合とほぼ同様である。
【００８２】
組み立て工程では、例えば、前記のように作製した未化成の負極及び正極を、セパレータを介して交互に積層し、同極性の極板同士をストラップで連結（溶接等）させて極板群を得る。この極板群を電槽内に配置して未化成電池を作製する。次に、未化成電池に希硫酸を注液した後、直流電流を通電し化成を行うことにより鉛蓄電池が得られる。また、希硫酸を一度抜いた後、電解液を注液してもよい。硫酸の比重（２０℃換算）は１．２５〜１．３５が好ましい。
【００８３】
負極活物質は、負極活物質の原料を含む負極活物質ペーストを熟成及び乾燥することにより未化成活物質を得た後に化成することで得ることができる。化成後の負極活物質は、多孔質の海綿状鉛（Ｓｐｏｎｇｙ  Ｌｅａｄ）を含むことが好ましい。また、正極活物質は、正極活物質の原料を含む正極活物質ペーストを熟成及び乾燥することにより未化成活物質を得た後に化成することで得ることができる。化成後の正極活物質は、例えば二酸化鉛を含む。
【００８４】
セパレータの材質としては、ポリエチレン、ガラス繊維等が挙げられる。なお、化成条件、及び、硫酸の比重は電極活物質の性状に応じて調整することができる。また、化成処理は、組み立て工程において実施されることに限られず、電極製造工程において実施されてもよい。
【実施例】
【００８５】
以下、実施例により本発明を具体的に説明する。但し、本発明は下記の実施例のみに限定されるものではない。【００８６】
＜樹脂溶液の調製＞
［実施例１］
攪拌装置、還流装置及び温度調節装置を備えた反応容器に下記の各成分を仕込み第１の混合液を得た。
水酸化ナトリウム：１．０５モル〔４２．０質量部〕
イオン交換水：４４．０モル〔７９２．６質量部〕
４−アミノベンゼンスルホン酸：１．００モル〔１７３．２質量部〕【００８７】
第１の混合液を２５℃にて３０分混和・攪拌した。続いて、第１の混合液に下記の各成分を仕込み第２の混合液を得た。
ビスフェノールＡ：０．９６モル〔２１９．２質量部〕
ビスフェノールＳ：０．０４モル〔１０．４質量部〕
パラホルムアルデヒド（三井化学株式会社製）：２．５０モル［７５．８質量部〕（ホルムアルデヒド換算）【００８８】
第２の混合液（ｐＨ＝８．６）を９５℃にて１０時間反応させることにより樹脂溶液を得た。実施例１で得られた樹脂溶液中に含まれるビスフェノール系樹脂を低温乾燥（６０℃、６時間）で単離し、１Ｈ−ＮＭＲスペクトルを測定した。ビスフェノール系樹脂の１Ｈ−ＮＭＲスペクトルの測定結果を図１に示す。【００８９】
［実施例２〜６、比較例１〜３］
樹脂溶液の構成成分を表１に示す成分へ変更したこと以外は実施例１と同様の方法により、実施例２〜６及び比較例１〜３のビスフェノール系樹脂及び樹脂溶液を得た。なお、表１中、３７質量％ホルマリンの配合量は、ホルムアルデヒド換算の配合量である。【００９０】
＜ビスフェノール系樹脂及び樹脂溶液の評価＞
［構造単位の含有量の測定］
単離されたビスフェノール系樹脂について、前記式（Ｉ）で表される構造単位の含有量を、１Ｈ−ＮＭＲスペクトルにおけるビスフェノールＡのメチル基由来の０．１〜２．３ｐｐｍのピーク積分値に対する、ベンゾオキサジン環由来の５．２〜５．８ｐｐｍのピーク積分値の比から、下記の式より求めた。ＮＭＲ条件は下記のとおりである。「構造単位量」と表示して結果を表１に示す。
構造単位量（質量％）＝［（ａ／２）／（ｂ／６）］×１００
ａ：ベンゾオキサジン環由来の５．２〜５．８ｐｐｍのピーク積分値
ｂ：ビスフェノールＡのメチル基由来の０．１〜２．３ｐｐｍのピーク積分値
（ＮＭＲ条件）
装置：ＡＶ４００Ｍ（ブルカーバイオスピン株式会社製）
測定温度：室温（２５℃）
測定溶媒：ＤＭＳＯ−ｄ６（和光純薬工業株式会社）【００９１】
［不揮発分含量の測定］
樹脂溶液の不揮発分含量を下記の手順により測定した。まず、５０ｍｍφ×１５ｍｍの容器（ステンレスシャーレ）に樹脂溶液２ｇを入れ、１５０℃で６０分間熱風乾燥機を用いて乾燥させた。次に、容器の温度が室温（２５℃）に戻った後、残分質量を測定することにより不揮発分含量を測定した。結果を表１に示す。【００９２】
［ｐＨの測定］
反応終了後に樹脂溶液を下記のｐＨ測定装置のセンサー部に５００μＬ注入して樹脂溶液のｐＨを測定した。結果を表１に示す。
（ｐＨ測定の条件）
ｐＨ測定装置：株式会社堀場製作所製  ツインｐＨメーター  ＡＳ−２１２
校正液：株式会社堀場製作所製  ｐＨ校正液（ｐＨ４．０１、ｐＨ６．８６）
測定温度：２５℃【００９３】
［重量平均分子量の測定］
単離されたビスフェノール系樹脂の重量平均分子量を下記条件のＧＰＣにより測定した。結果を表１に示す。
（ＧＰＣ条件）
装置：高速液体クロマトグラフ  ＬＣ−２２００  Ｐｌｕｓ（日本分光株式会社製）
ポンプ：ＰＵ−２０８０
示差屈折率計：ＲＩ−２０３１
検出器：紫外可視吸光光度計ＵＶ−２０７５（λ：２５４ｎｍ）
カラムオーブン：ＣＯ−２０６５
カラム：ＴＳＫｇｅｌ  ＳｕｐｅｒＡＷ（４０００）、ＴＳＫｇｅｌ  ＳｕｐｅｒＡＷ（３０００）、ＴＳＫｇｅｌ  ＳｕｐｅｒＡＷ（２５００）（東ソー株式会社製）
カラム温度：４０℃
溶離液：ＬｉＢｒ（１０ｍＭ）及びトリエチルアミン（２００ｍＭ）を含有するメタノール溶液
流速：０．６ｍＬ／分
分子量標準試料：ポリエチレングリコール（分子量：１．１０×１０６、５．８０×１０５、２．５５×１０５、１．４６×１０５、１．０１×１０５、４．４９×１０４、２．７０×１０４、２．１０×１０４；東ソー株式会社製）、ジエチレングリコール（分子量：１．０６×１０２；キシダ化学株式会社製）、ジブチルヒドロキシトルエン（分子量：２．２０×１０２；キシダ化学株式会社製）【００９４】
前記標準試料より算出した検量線を図２に示す。横軸は保持時間であり、縦軸は分子量の対数である。【００９５】
＜負極板の作製＞
鉛粉の全質量を基準として、樹脂溶液を固形分換算で０．２質量％と、ファーネスブラック０．２質量％と、硫酸バリウム１．０質量％とを鉛粉に対して添加した後に乾式混合した。次に、希硫酸（比重１．２６（２０℃換算））及び水を加えながら混練して負極活物質ペーストを作製した。負極活物質ペーストを厚さ０．６ｍｍのエキスパンド集電体（鉛−カルシウム−錫系合金）に充填して負極板を作製した。負極板を通常の方法に従い、温度５０℃、湿度９５％の雰囲気下に１８時間放置して熟成した後、温度５０℃の雰囲気下で乾燥して未化成負極板を得た。【００９６】
＜正極板の作製＞
鉛粉の全質量を基準として０．０１質量％の補強用短繊維（ポリエチレン繊維）を鉛粉に対して添加した後に乾式混合した。次に、希硫酸（比重１．２６（２０℃換算））及び水を加えて混練して正極活物質ペーストを作製した。鋳造格子体からなる正極集電体（鉛−カルシウム−錫合金）に正極活物質ペーストを充填して、温度５０℃、湿度９５％の雰囲気下に１８時間放置して熟成した後、温度５０℃の雰囲気下で乾燥して未化成正極板を得た。【００９７】
＜電池の組み立て＞
袋状に加工したポリエチレン製のセパレータに未化成負極板を挿入した。次に、未化成正極板と、前記袋状セパレータに挿入された未化成負極板とが交互に積層されるように、６枚の未化成負極板及び５枚の未化成正極板を積層した。続いて、キャストオンストラップ（ＣＯＳ）方式で同極性の極板の耳部同士を溶接して極板群を作製した。前記極板群を電槽に挿入して２Ｖ単セル電池を組み立てた。この電池に希硫酸（比重１．２８（２０℃換算））を注液した後に、５０℃の水槽中、通電電流１０Ａで１６時間の条件で化成して鉛蓄電池を得た。【００９８】
＜電池特性の評価＞
前記の２Ｖ単セル電池について、充電受け入れ性、放電特性及びサイクル特性を下記のとおり測定した。比較例１の充電受け入れ性、放電特性及びサイクル特性の測定結果をそれぞれ１００とし、各特性を相対評価した。結果を表１に示す。【００９９】
（充電受け入れ性）
充電受け入れ性として、電池の充電状態（Ｓｔａｔｅ  ｏｆ  ｃｈａｒｇｅ）が９０％になった状態、つまり、満充電状態から電池容量の１０％を放電し、２．３３Ｖで定電圧充電した際の５秒後の電流値を測定した。５秒後の電流値が大きいほど初期の充電受け入れ性が良い電池であると評価される。【０１００】
（放電特性）
放電特性として、−１５℃において５Ｃで定電流放電し、電池電圧が１．０Ｖに達するまでの放電持続時間を測定した。放電持続時間が長いほど放電特性に優れる電池であると評価される。なお、前記Ｃとは、“放電電流値（Ａ）／電池容量（Ａｈ）”を意味する。【０１０１】
（サイクル特性）
サイクル特性は、日本工業規格の軽負荷寿命試験（ＪＩＳ  Ｄ  ５３０１）に準じた方法で評価した。サイクル数が大きいほど耐久性が高い電池であると評価される。【０１０２】
＜保存安定性の評価＞
保存安定性を下記の手順により測定した。φ３０ｍｍ×６５ｍｍのガラス容器に樹脂溶液３０ｍＬを入れた後、恒温槽を用いて４０℃で保管した。そして、１ヶ月毎に、この樹脂溶液を用いて前記２Ｖ単セル電池を作製し前記電池特性を測定した。電池特性として、充電受け入れ性、放電特性及びサイクル特性を前記と同様に手法により評価した。保管前に比べて、充電受け入れ性が２％減少、放電特性が２％減少、又は、サイクル特性が１０％減少した時点を保存可能限界であるとして評価した。結果を表１に示す。【０１０３】
【表１】
2015156293.tif 000009
【０１０４】
実施例では、比較例と比べて保存安定性が優れていることが確認できる。また、ビスフェノールＡ及びビスフェノールＳを併用して得られたビスフェノール系樹脂を用いた実施例１及び２では、サイクル特性が顕著に向上することが確認できる。実施例では、優れた充電受け入れ性、放電特性、サイクル特性及び保存安定性が両立されていることが確認できる。
【産業上の利用可能性】
【０１０５】
本発明によれば、保存安定性に優れるビスフェノール系樹脂及びその製造方法を提供することができる。また、本発明によれば、前記ビスフェノール系樹脂を含有する樹脂組成物及びその製造方法を提供することができる。さらに、本発明によれば、前記ビスフェノール系樹脂を用いて製造される電極及び鉛蓄電池、並びに、これらの製造方法を提供することができる。
【図２】
2015156293.tif 000012
【図１】
2015156293.tif 000013
【国際調査報告】
2015156293.tif 000014
2015156293.tif 000015
2015156293.tif 000016
2015156293.tif 000017
2015156293.tif 000018
2015156293.tif 000019